(57)【特許請求の範囲】
【請求項１】
２層以上の異方性炭素繊維強化樹脂層の間に、少なくとも１層の磁気シールド層が配置され、
磁気シールド層が磁性フィラーを含むものであり、磁性フィラーが、厚さ２．０μｍ以下で、偏平状又は針状であり、
異方性炭素繊維強化樹脂層が擬似等方性を有するように積層されている、磁気シールド積層体。
【請求項２】
異方性炭素繊維強化樹脂層が、炭素繊維２０〜８０質量％を含有する、請求項１に記載の磁気シールド積層体。
【請求項３】
異方性炭素繊維強化樹脂層と磁気シールド層とが、交互に配置されている、請求項１又は２に記載の磁気シールド積層体。
【請求項４】
磁気シールド層の１層あたりの厚さが、２５〜３００μｍである、請求項１〜３のいずれかに記載の磁気シールド積層体。
【請求項５】
磁性フィラーのアスペクト比が２０以上である、請求項１〜４のいずれかに記載の磁気シールド積層体。
【請求項６】
磁性フィラーが、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上である、請求項１〜５のいずれかに記載の磁気シールド積層体。
【請求項７】
磁気シールド層がバインダーを含むものであり、バインダーがウレタン樹脂、アクリル樹脂、ポリエステル樹脂、エポキシ樹脂、ポリイミド樹脂及びシリコーン樹脂から選択される１以上である、請求項１〜６のいずれかに記載の磁気シールド積層体。
【請求項８】
磁気シールド層が、磁性フィラー、及びバインダーを含むものであり、バインダーの固形分と磁性フィラーの質量比が３０／７０〜５／９５である、請求項１〜７のいずれかに記載の磁気シールド積層体。
【発明の詳細な説明】
【技術分野】
【０００１】
本発明は、磁気シールド性に優れた磁気シールド積層体に関する。
【背景技術】
【０００２】
マトリックス樹脂中に炭素繊維を含む炭素繊維強化プラスチック（ＣＦＲＰ）は、軽量かつ優れた力学特性を有することから、自動車、航空宇宙、工業、医療など幅広い分野で普及が進んでいる。特に、自動車や航空機などの用途においては、マトリックス樹脂中の炭素繊維を一方向に配向させた異方性のＣＦＲＰからなる層を、炭素繊維の配向軸を任意の角度に回転させて複数積層させることにより強度を向上させた、擬似等方性のＣＦＲＰ積層体などが用いられている。
【０００３】
自動車や航空機などの材料には、軽量かつ高強度であることに加えて、搭載された電子機器の誤作動等を防止するため、電磁波ノイズや磁気ノイズに対するシールド性も求められる。しかし、上記のようなＣＦＲＰ積層体は、電磁波ノイズ及び高周波帯域の磁気ノイズに対してはシールド効果を有するものの、低周波帯域（例えば、１ＭＨｚ以下）の磁気ノイズに対してはシールド効果を有するものではなかった。そのため、例えば、自動車においては、搭載されたラジオに多くの雑音が入ってしまい、その使用が困難になるなどの問題が生じていた。このような背景から、低周波帯域の磁気ノイズに対しても良好なシールド効果を有するＣＦＲＰ積層体が求められている。
【０００４】
ところで、電子機器等における磁気ノイズ等の抑制に関しては、従来から様々な提案がなされており、例えば、特許文献１には、電子機器等の筐体に用いるシールド材として、繊維長４〜１５ｍｍの炭素繊維が層中に均一に分散した状態で含まれる層と、磁性材料を含有する層とを積層させたノイズ抑制シートが開示されている。
【先行技術文献】
【特許文献】
【０００５】
【特許文献１】特開２００８−１８６９９７号公報
【発明の概要】
【発明が解決しようとする課題】
【０００６】
上述のように、従来のＣＦＲＰ積層体は、軽量かつ高い強度を有するものではあるが、低周波帯域（例えば、１ＭＨｚ以下）の磁気ノイズに対するシールド効果を有していないため、車内や航空機内に設置した電子機器が誤作動や不具合を生じるという問題があった。また、特許文献１に記載のノイズ抑制シートは、５００ＭＨｚ以下の伝導ノイズを抑制することを主目的とするものであり、例えば、周波数１ＭＨｚ以下の磁気ノイズを抑制できるようなものではなく、また、自動車などの材料に用いることができるような強度を有するものではなかった。
【０００７】
本発明は、上記のような課題を解決することを目的とする。すなわち、本発明の課題は、軽量かつ高強度であり、電磁波ノイズ及び高周波帯域の磁気ノイズのみならず、例えば１ＭＨｚ以下の低周波帯域の磁気ノイズに対しても優れたシールド効果を有する、磁気シールド積層体を提供することである。
【課題を解決するための手段】
【０００８】
本発明の要旨は、以下の通りである。
【０００９】
［１］２層以上の異方性炭素繊維強化樹脂層の間に、少なくとも１層の磁気シールド層が配置され、異方性炭素繊維強化樹脂層が擬似等方性を有するように積層されている、磁気シールド積層体。
【００１０】
［２］異方性炭素繊維強化樹脂層が、炭素繊維２０〜８０質量％を含有する上記［１］に記載の磁気シールド積層体。
【００１１】
［３］異方性炭素繊維強化樹脂層と磁気シールド層とが、交互に配置されている上記［１］又は［２］に記載の磁気シールド積層体。
【００１２】
［４］磁気シールド層の１層あたりの厚さが、２５〜３００μｍである上記［１］〜［３］のいずれかに記載の磁気シールド積層体。
【００１３】
［５］磁気シールド層が磁性フィラーを含むものであり、磁性フィラーが、厚さ２．０μｍ以下で、偏平状又は針状である上記［１］〜［４］のいずれかに記載の磁気シールド積層体。
【００１４】
［６］磁性フィラーのアスペクト比が２０以上である上記［５］に記載の磁気シールド積層体。
【００１５】
［７］磁性フィラーが、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上である上記［５］又は［６］に記載の磁気シールド積層体。
【００１６】
［８］磁気シールド層がバインダーを含むものであり、バインダーがウレタン樹脂、アクリル樹脂、ポリエステル樹脂、エポキシ樹脂、ポリイミド樹脂及びシリコーン樹脂から選択される１以上である上記［１］〜［７］のいずれかに記載の磁気シールド積層体。
【００１７】
［９］磁気シールド層が、磁性フィラー、及びバインダーを含むものであり、バインダーの固形分と磁性フィラーの質量比が３０／７０〜５／９５である上記［１］〜［８］のいずれかに記載の磁気シールド積層体。
【発明の効果】
【００１８】
本発明によれば、軽量かつ高強度であり、電磁波ノイズ及び磁気ノイズ、特に低周波帯域（例えば、１ＭＨｚ以下）の磁気ノイズに対して優れたシールド効果を有する、磁気シールド積層体を提供することができる。
【図面の簡単な説明】
【００１９】
【図１】本発明の実施の形態にかかる、磁気シールド積層体の一例を示す模式図である。
【図２】本発明の実施の形態にかかる、異方性炭素繊維強化樹脂層と磁気シールド層との積層態様の一例を示す模式図である。
【発明を実施するための形態】
【００２０】
以下、図面等を用いて本発明の実施の形態について説明をするが、本発明の趣旨に反しない限り、本発明は、以下の実施の形態に限定されるものではない。
【００２１】
（異方性炭素繊維強化樹脂層）
本発明に用いられる異方性炭素繊維強化樹脂層は、少なくとも、マトリックス樹脂及び炭素繊維を含むものであり、マトリックス樹脂中の炭素繊維が略一方向に配向した状態で含まれていることによって、異方性を有しているものである。
【００２２】
異方性炭素繊維強化樹脂層に含まれる炭素繊維としては、特に限定はされず、ピッチ系、ＰＡＮ系、レーヨン系のいずれの炭素繊維を用いてもよいが、例えば、電磁波ノイズに対するシールド特性に優れるという観点から、ピッチ系炭素繊維を用いることが好ましい。
【００２３】
異方性炭素繊維強化樹脂層に含まれる炭素繊維の含有量としては、特に制限はないが、２０質量％以上であることが好ましく、４０質量％以上であることがより好ましい。また、炭素繊維の含有量は、８０質量％以下であることが好ましく、７０質量％以下であることがより好ましい。層中に含まれる炭素繊維の含有量が２０質量％未満である場合は、電磁波ノイズ及び高周波帯域における磁気ノイズに対するシールド特性や強度が低下する傾向にあり、また、８０質量％を超える場合は、成形性が低下する傾向にある。
【００２４】
異方性炭素繊維強化樹脂層に含まれるマトリックス樹脂としては、特に制限はないが、例えば、ポリフェニレンサルファイド（ＰＰＳ）、ポリアミド（ＰＡ）、ポリプロリレン、ポリカーボネート、ポリエチレン、ポリエーテルエーテルケトン、ポリエーテルケトン、ポリエーテルニトリル、ポリエーテルサルホン、ポリエチレンテレフタレート（ＰＥＴ）、ポリイミド、ポリアセタール、ポリ塩化ビニル、ポリスチレン、アクリロニトリル−ブタジエン−スチレン共重合体、ポリメチルメタアクリレートなどの熱可塑性樹脂や、エポキシ樹脂、フェノール樹脂、アクリル樹脂、ポリイミド樹脂、不飽和ポリエステル樹脂、ビニルエステル樹脂などの熱硬化性樹脂などを用いることができる。これらの中でも、軽量で優れた機械特性を示し、型成形や溶接、部分的な補強が可能で高強度であるという観点から、ポリフェニレンサルファイド、ポリアミドが好ましい。なお、これらの樹脂は１種を単独で用いてもよく、２種以上を混合して用いてもよい。
【００２５】
また、異方性炭素繊維強化樹脂層には、マトリックス樹脂及び炭素繊維の他、本発明の趣旨を逸脱しない範囲で、紫外線吸収剤、導電性付与剤、難燃剤、赤外線吸収剤、無機フィラーなどの任意の成分が含まれていてもよい。
【００２６】
（磁気シールド層）
本発明の磁気シールド層としては、低周波帯域における磁界シールド効果を有するものであれば、特に制限はされず、例えば、ロール・トゥ・ロール工法等の公知の方法によって、以下のようなバインダー及び磁性フィラーを含む磁気シールド塗料を支持体上に塗布し、それを乾燥させることにより得られる磁性シートを用いることができる。また、以下のような磁気シールド塗料を炭素繊維強化樹脂材上に塗布して形成することも可能である。
【００２７】
磁気シールド塗料に含まれるバインダーとしては、特に制限はないが、例えば、塗布面への密着性に優れ、且つ、磁気フィラーの密度が高く、柔軟性の高い磁性シートが得られやすいという観点から、ウレタン樹脂、アクリル樹脂、ポリエステル樹脂、エポキシ樹脂、ポリイミド樹脂及びシリコーン樹脂から選択される１以上の樹脂を用いることが好ましく、ウレタン樹脂を用いることがより好ましい。
【００２８】
ウレタン樹脂は、ポリオールとポリイソシアネート化合物とを反応させることにより得られる。ウレタン樹脂としては、例えば、ポリエーテル系ポリウレタン、ポリカーボネート系ポリウレタン、ポリエステル系ポリウレタンが挙げられる。中でも、破断伸度が高く柔軟性に優れている点で、ポリカーボネート系ポリウレタンが好ましい。
【００２９】
ポリエーテル系ポリウレタンは、ポリエーテルポリオールとポリイソシアネート化合物との反応物である。ポリエーテルポリオールとしては、例えば、ポリエチレングリコール、ポリプロピレングリコール、ポリテトラメチレングリコールなどが挙げられる。
【００３０】
ポリカーボネート系ポリウレタンは、ポリカーボネートポリオールとポリイソシアネート化合物との反応物である。ポリカーボネートポリオールとしては、例えば、ジオール（エチレングリコール、プロピレングリコール、１，３−プロパンジオール、１，４−ブタンジオール、１，５−ペンタンジオール、１，６−ヘキサンジオール、１，９−ノナンジオール、ネオペンチルグリコール等）と、カーボネート（ジメチルカーボネート、ジフェニルカーボネート、エチレンカーボネート、ホスゲン等）とを反応させて得られるポリカーボネートジオールなどが挙げられる。
【００３１】
ポリエステル系ポリウレタンは、ポリエステルポリオールとポリイソシアネート化合物との反応物である。ポリエステルポリオールとしては、例えば、ジカルボン酸（フタル酸、イソフタル酸、テレフタル酸、マレイン酸、フマル酸、アジピン酸、セバシン酸等）と、多価アルコール（エチレングリコール、プロピレングリコール、テトラメチレングリコール、１，４−ブタンジオール、１，６−ヘキサンジオール、ネオペンチルグリコール、トリメチロールプロパン、ペンタエリスリトール等）とを反応させて得られるものなどが挙げられる。
【００３２】
ポリイソシアネート化合物としては、例えばヘキサメチレンジイソシアネート、トリレンジイソシアネート、イソホロンジイソシアネート、キシリレンジイソシアネート、ノルボルネンジイソシアネート、１，３−ビス（イソシアナトメチル）シクロヘキサン、イソホロンジイソシアネートの３量体、水添キシリレンジイソシアネート、水添ジフェニルメタンジイソシアネートなどが挙げられる。
【００３３】
ウレタン樹脂の重量平均分子量は、１０００以上であることが好ましく、５０００以上であることがより好ましい。また、ウレタン樹脂の重量平均分子量は、１０００００以下であることが好ましく、５００００以下であることがより好ましい。ウレタン樹脂の重量平均分子量が１０００未満となると、磁性シートの耐久性が低下したり、磁気シールド特性が低下する傾向にあり、ウレタン樹脂の重量平均分子量が１０００００を超えると、磁性シートの柔軟性や、被塗布面との密着性が低下し、磁性フィラーの配向性が悪くなる傾向にある。
【００３４】
磁気シールド塗料に含まれる磁性フィラーとしては、軟磁性材料であれば特に限定されないが、例えば、優れた磁気シールド特性が得られるという観点から、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上であることが好ましく、Ｆｅ−Ｓｉ−Ａｌ合金（例えば、センダスト）がより好ましい。
【００３５】
磁性フィラーの形状は特に限定されないが、例えば、厚さ２．０μｍ以下で偏平状又は針状であることが好ましい。このような形状の磁性フィラーを用いることで、得られるフィルムが、その膜厚方向に多くの磁性フィラーを含んだものとなり、優れた磁気シールド特性を有するものとなる。なお、扁平状とは、例えば、球状や直方体等の立体形状のものを一方向で押し潰したような形状を有するものであり、板状、鱗片状、薄膜状等の形状も含む概念である。また、針状とは、一方向に直線状に延びる細長い形状をいう。
【００３６】
磁性フィラーの厚さは、得られる磁性シートの平面方向に磁性フィラーが配向しやすくなり、得られる磁性シートの磁気シールド特性がより向上するという観点から、１．０μｍ以下であることが好ましく、０．５μｍ以下であることがより好ましく、０．３μｍ以下であることがさらに好ましい。
【００３７】
磁性フィラーのアスペクト比は、２０以上であることが好ましい。アスペクト比が２０以上の磁性フィラーを用いることで、得られる磁性シートが、その膜厚方向に多くの磁性フィラーを含んだものとなり、優れた磁気シールド特性を有するものとなる傾向にある。磁性フィラーのアスペクト比は、磁性シートの磁性フィラー間の空隙を少なくし、磁気シールド特性をより向上させるという観点から、４０以上であることが好ましく、１００以上であることがより好ましい。ここで、アスペクト比とは、磁性フィラーの最も長い部分の長さを平均厚さで除したものをいう。アスペクト比が２０未満となると、膜厚方向の磁性フィラーの個数が減少し磁気シールド特性が低下する。
【００３８】
磁気シールド塗料は、バインダーの固形分と磁性フィラーの質量比が３０／７０〜５／９５であることが好ましく、２５／７５〜１０／９０であることがより好ましく、２０／８０〜１０／９０であることがさらに好ましい。バインダーの固形分と磁性フィラーの質量比が３０／７０より大きくなると、すなわち、バインダーの固形分が多すぎると、得られる磁性シートの磁気シールド特性が低下する傾向にあり、バインダーの固形分と磁性フィラーの質量比が５／９５より小さくなると、すなわち、バインダーの固形分が少なすぎると、得られる磁性シートの柔軟性が失われ脆くなったり、磁性フィラー間の接触が不十分になり磁気シールド特性が低下する傾向にある。
【００３９】
磁気シールド塗料は、溶媒として有機溶剤を用いることが好ましい。有機溶剤としては、例えば、トルエン、メチルエチルケトン、イソプロパノール、酢酸ブチル、酢酸エチル、ブチルセロソルブ、ブチルカルビトールアセテート、キシレンなどが用いられる。中でも、乾燥性および塗布作業性の観点から、トルエン、メチルエチルケトン、イソプロパノールが好ましい。
【００４０】
磁気シールド塗料中の溶媒の含有量としては、３０質量％以上であることが好ましく、４０質量％以上であることがより好ましい。また、磁気シールド塗料中の溶媒の含有量は、７０質量％以下であることが好ましく、６０質量％以下であることがより好ましい。磁気シールド塗料中の溶媒の含有量が３０質量％未満の場合は、粘度が高くなり、得られる磁性シートの平面方向に磁性フィラーが配向しにくくなる結果、磁性シートの磁気シールド特性が低下する傾向にある。また、磁気シールド塗料中の溶媒の含有量が７０質量％を越える場合は、粘度が低くなり、塗布時に塗料がダレてしまう傾向にある。
【００４１】
また、磁気シールド塗料には、バインダー、磁性フィラー、有機溶剤の他、本発明の趣旨を逸脱しない範囲で、分散剤、消泡剤、顔料、充填剤、紫外線吸収剤、光安定剤、酸化防止剤、などの任意の成分が含まれていてもよい。
【００４２】
磁気シールド塗料の粘度は、１．０ｄＰａ・ｓ以上であることが好ましく、２．０ｄＰａ・ｓ以上であることがより好ましい。また、磁気シールド塗料の粘度は、１００ｄＰａ・ｓ以下であることが好ましく、５０ｄＰａ・ｓ以下であることがより好ましい。磁気シールド塗料の粘度が１．０ｄＰａ・ｓより低くなると、塗布時に塗料がダレてしまう傾向にある。一方、磁気シールド塗料の粘度が１００ｄＰａ・ｓより高くなると、磁性フィラーの配向性が悪くなり、得られる磁性シートの平面方向に磁性フィラーが配向しにくくなる結果、磁性シートの磁気シールド特性が低下する傾向にある。なお、磁気シールド塗料の粘度は、有機溶剤の含有量を調整することなどにより、調整することができる。
【００４３】
塗布した磁気シールド塗料の乾燥方法としては、特に限定されず、常温で乾燥してもよく、加熱乾燥してもよいが、磁性フィラーが膜厚方向に垂直な方向に配向しやすくなるという観点からは、常温で乾燥することが好ましく、生産性の観点からは、加熱乾燥することが好ましい。加熱乾燥する際の加熱温度としては、３０℃以上であることが好ましく、４０℃以上であることがより好ましい。また、加熱乾燥する際の加熱温度としては、１００℃以下であることが好ましく、８０℃以下であることがより好ましい。加熱乾燥する際の加熱時間としては、１０分以上であることが好ましく、３０分以上であることがより好ましい。また、加熱乾燥する際の加熱時間としては、６０分以下であることが好ましく、４０分以下であることがより好ましい。なお、磁性フィラーを膜厚方向に垂直な方向に配向しやすくさせ、かつ、生産性も高めるという観点からは、例えば、常温に近いような温度（例えば、４０℃程度）である程度乾燥させた後に、加熱乾燥を行なうことが好ましい。
【００４４】
（磁気シールド積層体）
図１は、本発明の磁気シールド積層体の一例を示す模式図である。図１では、炭素繊維３ａが配向された状態で含まれる異方性炭素繊維強化樹脂層１ａの上に、磁気シールド層２が積層され、さらにその上に、炭素繊維３ｂが炭素繊維３ａの配向方向に垂直な方向に配向された状態で含まれる異方性炭素繊維強化樹脂層１ｂが積層されている。本発明の磁気シールド積層体は、電磁波ノイズ及び高周波帯域の磁界ノイズに対して優れたシールド特性を有する異方性炭素繊維強化樹脂層１と、低周波帯域の磁気ノイズに対して優れたシールド特性を有する磁気シールド層２とを積層させることで、電磁波ノイズ及び高周波帯域の磁気ノイズ、並びに低周波帯域の磁気ノイズに対して、優れたシールド特性を有するものとなっている。
【００４５】
また、２層以上の異方性炭素繊維強化樹脂層が、該樹脂層中における炭素繊維の配向軸を任意の角度（例えば、図１では９０°）に回転させて積層されていることにより、異方性炭素繊維強化樹脂層が１層の場合よりも、高い強度を有するものとなっている。なお、２層以上の異方性炭素繊維強化樹脂層を上記のように積層させた場合、積層体全体としては、等方的な性質を有するようになる。本明細書においては、このような状態を、擬似等方性を有するという。
【００４６】
異方性炭素繊維強化樹脂層を積層させる際の炭素繊維の配向軸の回転角度としては、磁気シールド積層体が擬似等方性を有するような角度であれば、特に限定はされない。例えば、最下層の異方性炭素繊維強化樹脂層の炭素繊維の配向軸を０°と定義したとき、最下層より上層は、その配向軸を、１５°、３０°、４５°、６０°、７５°、９０°、−１５°、−３０°、−４５°、−６０°、−７５°、０°（つまり、回転させない）などの角度に回転させて積層させることが挙げられる。このように、例えば、１８０°を等分（例えば、２等分、３等分、４等分など）した角度ずつ回転させることで、磁気シールド積層体が擬似等方性を有するものとなる。なお、磁気シールド積層体には、配向軸の回転角度が同じ層が含まれていてもよい。
【００４７】
磁気シールド積層体における、異方性炭素繊維強化樹脂層と磁気シールド層との積層態様は、特に限定されないが、異方性炭素繊維強化樹脂層と磁気シールド層とが、交互に配置されて積層されることが好ましい。このように積層させた場合、積層体中における磁気シールド層の界面（他の層と接する面）が多くなり、その結果、低周波帯域における磁気シールド効果が向上する傾向にある。なお、異方性炭素繊維強化樹脂層と磁気シールド層とが、交互に配置されて積層されるとは、交互に配置された異方性炭素繊維強化樹脂層と磁気シールド層との間に、本発明の効果を阻害しないような他の層が含まれている場合も含まれる。
【００４８】
図２は、異方性炭素繊維強化樹脂層と磁気シールド層との積層態様の一例を示す模式図である。図２では、４層の異方性炭素繊維強化樹脂層１と、３層の磁気シールド層２とが、交互に配置されて積層されている。最下層の異方性炭素繊維強化樹脂層１ａにおける炭素繊維の配向軸４ａを０°としたとき、異方性炭素繊維強化樹脂層１ｂにおける炭素繊維の配向軸４ｂの回転角度は４５°であり、異方性炭素繊維強化樹脂層１ｃにおける炭素繊維の配向軸４ｃの回転角度は９０°であり、異方性炭素繊維強化樹脂層１ｄにおける炭素繊維の配向軸４ｄの回転角度は−４５°である。なお、図２においては、隣接する層間がその一部においてしか重なり合っていないように図示されているが、これは各層の積層態様を分かりやすくするためである。実際には、隣接する層間では、その略全面が重なり合うように積層されることが好ましい。
【００４９】
磁気シールド積層体における磁気シールド層の１層あたりの厚さは、２５μｍ以上であることが好ましく、５０μｍ以上であることがより好ましく、また、３００μｍ以下であることが好ましく、１５０以下であることがより好ましい。磁気シールド層の１層あたりの厚さが２５μｍ未満の場合は、低周波数帯域の磁気シールド特性が低下する傾向にあり、また、１層あたりの厚さが３００μｍを超える場合は、磁気シールド層の１層あたりの重量が増加するため、軽量性を損なわず、かつ、積層体中における磁気シールド層の界面を多くすることが困難となる傾向にある。
【００５０】
磁気シールド積層体における異方性炭素繊維強化樹脂層の合計の厚さは、２００μｍ以上であることが好ましい。また、異方性炭素繊維強化樹脂層の合計の厚さは、６０００μｍ以下であることが好ましい。異方性炭素繊維強化樹脂層の合計の厚さが、２００μｍ未満の場合は、磁気シールド積層体の強度が低下する傾向にあり、また、６０００μｍを超えても、それ以上は強度に大きな差が出なくなる傾向にある。
【００５１】
磁気シールド積層体の製造方法としては、特に限定はされないが、例えば、ＵＤ（Ｕｎｉ  Ｄｉｒｅｃｔｉｏｎ）プリプレグなどシート状の異方性炭素繊維強化樹脂と、磁性シートとを重ね合わせ、真空加熱プレスをするなどの方法により製造することが好ましい。従来のＣＦＲＰ積層体も、ＵＤプリプレグなどシート状の異方性炭素繊維強化樹脂を複数枚積層させた後、真空加熱プレスして製造されることが多いため、上記のような製造方法であれば、従来の製造工程から工程数を増やさずに、本発明の磁気シールド積層体を製造することが可能である。
【実施例】
【００５２】
以下に、実施例等により本発明をさらに詳しく説明するが、本発明はこれらの実施例によって何ら限定されない。
【００５３】
（磁気シールド塗料の調製）
ウレタン樹脂（荒川化学工業株式会社製、ポリカーボネート系ポリウレタン「ユリアーノ５２４２」、重量平均分子量１４０００）２２．９７質量部、センダスト（大同特殊鋼株式会社製、「ＤＡＰＭＳＡ１０」、厚さ１．０μｍ、アスペクト比４０）３８．２８質量部、分散剤としてリン酸ポリエステル系分散剤（ビックケミ−ジャパン株式会社製、「ＢＹＫ−１１１」）０．３１質量部、有機溶剤としてトルエン３８．２８質量部、及び消泡剤として非シリコーン系消泡剤（ビックケミ−ジャパン株式会社製、「ＢＹＫ−１７５２」）０．１５質量部を、ディスパーを用いて混合し、磁気シールド塗料を得た。得られた磁気シールド塗料の不揮発分は４５％であり、粘度は５．０ｄＰａ・ｓであった。該磁気シールド塗料の組成、不揮発分、及び粘度について、表１に示す。
【００５４】
（磁性シートの製造）
上記で得られた磁気シールド塗料を、ロール・トゥ・ロール塗工機を用いて、ライン速度０．５ｍ／分で、厚さ５０μｍの片面Ｓｉ処理ＰＥＴフィルム上に、ナイフクリアランス０．７５ｍｍ、塗布有効幅８５０〜９００ｍｍ、塗布厚さ０．１９〜０．２１ｍｍの条件で塗布し、温度４０℃の第１ゾーン及び第２ゾーン、並びに温度８０℃の第３ゾーン（各ゾーンの間隔は５ｍ）を通過させることで乾燥させ、３インチ紙管に巻き取り、磁性シート１を得た。得られた磁性シート１の厚さは、１００μｍであった。
【００５５】
（実施例１）
厚さ２５０μｍのＵＤプリプレグ（Ｂｏｎｄ−Ｌａｍｉｎａｔｅｓ  ＧｍｂＨ製、ＴＥＰＥＸ°ｄｙｎａｌｉｔｅ２０７、炭素繊維：ポリフェニレンサルファイド樹脂（質量比）＝６０：４０）を２枚、上記で得られた磁性シート１を１枚準備し、ＵＤプリプレグを最下層として、ＵＤプリプレグと磁性シート１を交互に積層させた。なお、ＵＤプリプレグは、最下層のＵＤプリプレグの長手方向（炭素繊維の配向方向）を０°としたとき、その上層に積層されるＵＤプリプレグの長手方向を９０°の角度で回転させて積層させた。次に、離型剤を塗布したカプトンフィルムで最外層を挟み、真空加熱プレス成形機を用いて、大気中で加熱プレス成形を行い、計３層からなる磁気シールド積層体を得た。
【００５６】
（比較例１）
磁性シートを用いず、ＵＤプリプレグのみを積層させたこと以外は、実施例１と同様の方法により、計２層からなる擬似等方性のＣＦＲＰ積層体を作製した。
【００５７】
（実施例２）
ＵＤプリプレグを８枚、磁性シートを７枚としたこと以外は、実施例１と同様の方法により、計１５層からなる磁気シールド積層体を得た。なお、ＵＤプリプレグは、最下層のＵＤプリプレグの長手方向（炭素繊維の配向方向）を０°としたとき、積層させる順に、それぞれの長手方向を、４５°、−４５°、９０°、９０°、−４５°、４５°、０°の角度で回転させて積層させた。
【００５８】
（比較例２）
磁性シートを用いず、ＵＤプリプレグのみを積層させたこと以外は、実施例２と同様の方法により、計８層からなる擬似等方性のＣＦＲＰ積層体を作製した。実施例１〜２の磁気シールド積層体、及び比較例１〜２の炭素繊維強化樹脂板について、用いた磁性シートの厚さ、及び枚数、並びに用いたＵＤプリプレグの厚さ、及び枚数を、表１に示す。
【００５９】
【表１】
0006625435.tif 000002
【００６０】
（評価結果）
実施例１〜２の磁気シールド積層体、ならびに比較例１〜２の炭素繊維強化樹脂板について、ＫＥＣ法による１ＭＨｚにおける磁気シールド効果の測定結果を表２に示す。
【００６１】
【表２】
0006625435.tif 000003
【符号の説明】
【００６２】
１    炭素繊維強化樹脂層
２    磁気シールド層
３    炭素繊維
４    炭素繊維の配向軸
【図１】
0006625435.tif 000004
【図２】
0006625435.tif 000005